(57)【要約】  本発明の芳香族ポリエーテルの連続製造方法は、重合溶媒、アルカリ金属化合物および原料を供給する供給工程と、重合工程と、移動工程と、を同時並行で行う。アルカリ金属化合物を水性混合物として供給する。本発明により、連続製造装置の配管の閉塞を抑制され、芳香族ポリエーテルを安定して得ることができる。【特許請求の範囲】
【請求項１】
複数の反応槽が順次接続される連続製造装置内に、重合溶媒、アルカリ金属化合物および原料を供給する供給工程と、
少なくとも一以上の前記反応槽において、前記重合溶媒中で重合反応を行うことにより、反応混合物を形成させる重合工程と、
各反応槽に、前記反応混合物を順次移動させる移動工程と、を同時並行で行い、
前記アルカリ金属化合物を水性混合物として供給する、芳香族ポリエーテルの連続製造方法。
【請求項２】
少なくとも前記アルカリ金属化合物を含む前記水性混合物は、前記原料の少なくとも一部と前記重合溶媒とからなる混合物とは別に前記連続製造装置内に供給する、請求項１に記載の連続製造方法。
【請求項３】
前記原料が前記重合溶媒中に溶解する溶液の形態である、請求項１または２に記載の連続製造方法。
【請求項４】
少なくとも一以上の前記反応槽における前記反応混合物のｐＨが９以上１２．５以下である請求項１〜３のいずれか１項に記載の連続製造方法。
【請求項５】
少なくとも１つの前記反応槽において、前記反応混合物が重量平均分子量２，０００以上５０，０００以下である前記芳香族ポリエーテルを含み、該少なくとも１つの前記反応槽の少なくとも１つにおける前記反応混合物のｐＨが９以上１２．５以下である、請求項１〜４のいずれか１項に記載の連続製造方法。
【請求項６】
前記原料として、芳香族ジハロゲン化合物および芳香族ジヒドロキシ化合物を含む、請求項１〜５のいずれか１項に記載の連続製造方法。
【請求項７】
前記アルカリ金属化合物にアルカリ金属炭酸塩を含む、請求項１〜６のいずれか１項に記載の連続製造方法。
【請求項８】
前記芳香族ポリエーテルがポリアリールエーテルケトンである、請求項１〜７のいずれか１項に記載の連続製造方法。
【請求項９】
前記ポリアリールエーテルケトンがポリエーテルエーテルケトンである、請求項８に記載の連続製造方法。
【請求項１０】
前記芳香族ポリエーテルが芳香族ポリスルホンである、請求項１〜７のいずれか１項に記載の連続製造方法。
【請求項１１】
前記芳香族ポリスルホンが、ポリスルホン、ポリフェニルスルホン、またはポリエーテルスルホンである、請求項１０に記載の連続製造方法。
【請求項１２】
前記原料として、芳香族ジハロゲン化合物および芳香族ジヒドロキシ化合物を含み、前記アルカリ金属化合物および前記芳香族ジヒドロキシ化合物を水と混合し、前記水性混合物として供給する、請求項８または９に記載の連続製造方法。
【請求項１３】
前記連続製造装置は複数の反応槽を収容する収容室を備え、
前記反応槽が順次接続され、
前記反応槽は、前記収容室における気相を介して、互いに連通している、請求項１〜１２のいずれか１項に記載の連続製造方法。
【発明の詳細な説明】
【技術分野】
【０００１】
本発明は芳香族ポリエーテルの連続製造方法に関する。
【背景技術】
【０００２】
ポリフェニルスルホン（ＰＰＳＵ）、ポリスルホン（ＰＳＵ）、ポリエーテルスルホン（ＰＥＳ）、ポリエーテルエーテルケトン（ＰＥＥＫ）、ポリエーテルニトリル（ＰＥＮ）およびポリエーテルイミド（ＰＥＩ）等の芳香族重合体は、耐熱性、耐薬品性、難燃性、機械的強度、電気特性および寸法安定性等に優れている。これらの芳香族重合体は、押出成形、射出成形および圧縮成形等の一般的溶融加工法により、各種成形品、フィルム、シートおよび繊維等に成形可能であるため、電気機器、電子機器、自動車機器および包装材料等の広範な技術分野において汎用されている。【０００３】
ＰＥＥＫ等の芳香族ポリエーテルケトン（ＰＡＥＫ）の重合方法として、例えば、特許文献１に記載の重合方法が従来技術として知られている。特許文献１には、芳香族ジハライド成分、芳香族ジヒドロキシ成分、アルカリ金属炭酸塩または重炭酸塩、および溶媒を用いた求核置換反応によるＰＡＥＫの製法が記載されている。
【先行技術文献】
【特許文献】
【０００４】
【特許文献１】日本国特許公報  特公昭６１−１０４８６号公報
【発明の概要】
【発明が解決しようとする課題】
【０００５】
重合体の製造には、一般的にはバッチ方式を用いた製造と連続方式を用いた製造がある。例えば、連続方式を用いた製造の場合、定量性および送液性等の点から、原料等は液状形態で連続製造装置内に供給される。【０００６】
しかしながら、ＰＡＥＫ等の芳香族ポリエーテルの重合においては、従来、バッチ方式を用いた製造が行われている。また、芳香族ポリエーテルの重合においては、原料に水が含まれていると求核置換反応による重合反応が阻害されるため、原料の供給において水を使用しないことが望まれる。または、必要に応じて原料を脱水したり、反応中に生成する水を除去することが望まれる。【０００７】
したがって、連続方式で求核置換反応によってＰＡＥＫを製造しようとすると、水を使用せずに原料を供給する必要があるといえる。しかしながら水を使用せずに供給しようとすると、有機溶媒に溶解しないアルカリ金属化合物の影響で、配管に閉塞が生じ易くなる。これにより、搬送性等のハンドリング性が煩雑になったり、高濃度の原料供給ができないため、重合体の製造効率が下がることが懸念される。【０００８】
本発明は、連続製造装置の配管の閉塞が抑制され、芳香族ポリエーテルを安定して得ることができる製造方法を実現することを目的とする。
【課題を解決するための手段】
【０００９】
上記の課題を解決するために、本発明に係る芳香族ポリエーテルの連続製造方法は、
複数の反応槽が順次接続される連続製造装置内に、重合溶媒、アルカリ金属化合物および原料を供給する供給工程と、
少なくとも一以上の前記反応槽において、前記重合溶媒中で重合反応を行うことにより、反応混合物を形成させる重合工程と、
各反応槽に、前記反応混合物を順次移動させる移動工程と、を同時並行で行い、
前記アルカリ金属化合物を水性混合物として供給する、芳香族ポリエーテルの連続製造方法である。
【発明の効果】
【００１０】
本発明の一態様によれば、連続製造装置の配管の閉塞が抑制され、芳香族ポリエーテルを安定して得ることができる。
【発明を実施するための形態】
【００１１】
〔芳香族ポリエーテル〕
本実施形態に係る芳香族ポリエーテルの連続製造方法（以下、単に「本実施形態の連続製造方法」と略記する場合がある）で得られる芳香族ポリエーテルは、少なくとも芳香族環とエーテル基が連結した芳香族重合体であり、これらに加えてスルホン基および／またはケトン基等並びにニトリル基等を含む当該芳香族重合体も包含する。本実施形態の連続製造方法は、芳香族ポリエーテルの中でも、ポリアリールエーテルケトン（芳香族ポリエーテルケトン、ＰＡＥＫ）、芳香族ポリスルホン（ＰＡＳＦ）および芳香族ポリエーテルニトリル（ＰＡＥＮ）の製造に適する。本明細書において、スルホン基、ケトン基、ニトリル基から選ばれる複数の基を有する場合はモル数の多い基の芳香族重合体に分類する。具体的には、芳香族ポリエーテルがスルホン基およびケトン基両方を有する場合、ケトン基のモル数がスルホン基のモル数より多いときは当該芳香族ポリエーテルをＰＡＥＫ、スルホン基のモル数より少ないときはＰＡＳＦと分類する。
【００１２】
本実施形態の連続製造方法で得られるＰＡＥＫは、特に制限なく、２価の芳香族基（芳香族化合物から、その芳香環に結合した水素原子を２個除いてなる残基）とカルボニル基およびエーテル基とを含む繰り返し単位からなる構造を有する。ＰＡＥＫの例としては、ポリエーテルエーテルケトン（ＰＥＥＫ）、ポリエーテルケトン（ＰＥＫ）、ポリエーテルケトンケトン（ＰＥＫＫ）、ポリエーテルエーテルケトンケトン（ＰＥＥＫＫ）およびポリエーテルケトンエーテルケトンケトン（ＰＥＫＥＫＫ）等が挙げられる。
【００１３】
本実施形態の連続製造方法で得られるＰＡＳＦは、典型的には、２価の芳香族基（芳香族化合物から、その芳香環に結合した水素原子を２個除いてなる残基）と、スルホニル基（−ＳＯ２−）とを含む繰返し単位を有する樹脂である。ＰＡＳＦの例としては、ポリスルホン（ＰＳＵ）、ポリフェニルスルホン（ＰＰＳＵ）およびポリエーテルスルホン（ＰＥＳ）等が挙げられる。
【００１４】
本実施形態の連続製造方法で得られるＰＡＥＮは、典型的には、シアノ基が結合した２価の芳香族基（シアノ基が結合した芳香族化合物から、その芳香環に結合した水素原子を２個除いてなる残基）とエーテル基（−Ｏ−）を含む繰返し単位を有する樹脂である。ＰＡＥＮの例としては、ポリエーテルニトリル（ＰＥＮ）等が挙げられる。
【００１５】
本実施形態の連続製造方法は、本願効果が得られやすくまた製造上の容易さ等から、特に、副生塩の生成を伴う重縮合反応、すなわち脱塩重縮合反応によって得ることのできるＰＡＥＫ、ＰＳＵ、ＰＰＳＵ、ＰＥＳまたはＰＡＥＮの製造に適する。
【００１６】
本実施形態の連続製造方法により得られる芳香族ポリエーテルの重量平均分子量（Ｍｗ）は広範囲にわたる。通常、本実施形態により得られる芳香族重合体のゲルパーミエーションクロマトグラフィー（ＧＰＣ）による重量平均分子量の下限値は、３，０００以上、好ましくは５，０００以上、より好ましくは１０，０００以上である。また、この重量平均分子量の上限値は３００，０００以下、好ましくは２００，０００以下である。
【００１７】
ここでＭｗはポリスチレン換算値とし、対象芳香族ポリエーテルの種類に応じて、溶媒、カラム、測定温度等は適宜選択し得る。
【００１８】
（重量平均分子量の測定方法）
１）ＰＡＥＫポリマーの重量平均分子量（Ｍｗ）
ＧＰＣを用いて、以下の条件で測定する。
溶媒：４−クロロフェノール／１，２−ジクロロベンゼン＝３０／７０（ｗｔ％）、
温度：４０℃、
検出器：ＲＩ検出器
サンプル注入量：  ２００μＬ（濃度：３０ｍｇ／１０ｍＬ）、
流速：  ０．５ｍＬ／分、
標準ポリスチレン：  １，０９０，０００，０００、４２７，０００、９６，４００、３７，９００、１７，４００、及び５，５６０の６種類の標準ポリスチレン。
【００１９】
２）ＰＡＳＦおよびＰＡＥＮの重量平均分子量（Ｍｗ）
ＧＰＣを用いて、以下の条件で測定する。
溶媒：  ＬｉＢｒ  ０．０１Ｍ／Ｌ  ＮＭＰ溶液、
温度：  ４０℃、
検出器：  ＲＩ検出器、
サンプル注入量：  １００μＬ（濃度：１ｍｇ／１ｍＬ）、
流速：  １．０ｍＬ／分、
標準ポリスチレン：  ４２７，０００、９６，４００、３７，９００、１７，４００、及び５，５６０の５種類の標準ポリスチレン。
【００２０】
［連続製造方法］
本実施形態の連続製造方法は、複数の反応槽が順次接続される連続製造装置において、以下の供給工程と、重合工程と、移動工程と、を同時並行で行う。以下、連続製造装置および各工程について説明する。
【００２１】
各工程を説明する前に、まず連続製造装置について説明する。本実施形態の連続製造方法で使用する連続製造装置は、複数の反応槽が順次接続されている。省資源化、省エネルギー化および設備コスト削減等の点で、当該連続製造装置は、複数の反応槽を収容する収容室を備え、反応槽が順次接続され、反応槽は収容室における気相を介して、互いに連通している、連続製造装置であることが好ましい。または、前記連続製造装置の変形として、複数の独立した反応槽が鉛直方向下方に順次接続され、各反応槽の気相部は通気部を介して互いに連通している連続製造装置であることも好ましい。反応槽の数は、重合度の高いポリマーが得やすい点等で、３つ以上が好ましい。また、連続製造装置のコンパクト化および経済性の点等で、反応槽の数は３０以下が好ましく、２０以下が好ましい。
【００２２】
当該好ましい連続製造装置は、例えば、国際公開第２０１７／１７９３２７号および国際公開第２０１８／１５９２２０号等に開示されている、ポリアリーレンスルフィドの連続製造装置と同様の装置構成を有する連続製造装置であり得る。当該好ましい連続製造装置は、複数の反応槽の各気相部は互いに連通しているため、各気相部の圧力が均一となる。よって、連続製造装置に接続されている脱水部により、複数の反応槽のいずれからも水が除去され得るため、反応混合物の移動方向の上流側から下流側に向かうほど、反応混合物中の水の量が少なくなる。その結果、水による反応阻害が抑制され、重合反応が促進される。また、反応混合物の沸点が上昇するため、高温での重合が可能となり、更に重合反応を促進できる。そして、上述の重合反応促進により、反応混合物の温度が上昇し易くなり、さらに重合反応が促進され易くなる。
【００２３】
〔供給工程〕
供給工程では、上述の連続製造装置内に、重合溶媒、アルカリ金属化合物および原料を供給する。
【００２４】
（重合溶媒）
重合溶媒としては、例えば、Ｎ，Ｎ−ジメチルホルムアミド（ＤＭＦ）、Ｎ，Ｎ−ジエチルホルムアミドおよびＮ，Ｎ−ジプロピルホルムアミド等のＮ，Ｎ−ジアルキルホルムアミド；Ｎ，Ｎ−ジメチルアセトアミド、Ｎ，Ｎ−ジエチルアセトアミドおよびＮ，Ｎ−ジプロピルアセトアミド等のＮ，Ｎ−ジアルキルアセトアミド；Ｎ−メチル−２−ピロリドン（ＮＭＰ）、Ｎ−エチル−２−ピロリドン、Ｎ−プロピル−２−ピロリドンおよびＮ−シクロヘキシル−２−ピロリドン等のＮ−アルキル−２−ピロリドン；Ｎ，Ｎ’−ジメチルイミダゾリジノン、Ｎ，Ｎ’−ジエチルイミダゾリジノンおよびＮ，Ｎ’−ジプロピルイミダゾリジノン等のＮ，Ｎ’−ジアルキルイミダゾリジノン；Ｎ−メチルカプロラクタム、Ｎ−エチルカプロラクタムおよびＮ−プロピルカプロラクタム等のＮ−アルキルカプロラクタム；スルホラン（１，１−ジオキソチラン）、ジメチルスルホン、ジエチルスルホン、ジイソプロピルスルホンおよびジフェニルスルホン等のスルホン；ジメチルスルホキシド、ジエチルスルホキシド等のスルホキシド；ならびにこれらの混合物からなる群から選択される混合溶媒等を挙げることができる。重合溶媒としては、各々がまたは混合物が室温で液体の溶媒が好ましい。
【００２５】
さらには、Ｎ−アルキル−２−ピロリドン、Ｎ−アルキルカプロラクタム、Ｎ，Ｎ’−ジアルキルイミダゾリジノン、Ｎ−アルキルカプロラクタムおよびスルホンならびにこれらの混合物からなる群から選択される重合溶媒を用いることが好ましく、Ｎ−アルキル−２−ピロリドン、スルホンおよびこれらの混合物からなる群から選択される重合溶媒を用いることがより好ましく、スルホラン、Ｎ−エチル−２−ピロリドンおよびＮ−メチル−２−ピロリドンならびにこれらの混合物からなる群から選択される重合溶媒を用いることがさらに好ましい。
【００２６】
（アルカリ金属化合物）
アルカリ金属化合物は、後述する芳香族ジヒドロキシ化合物をアルカリ金属塩に変えることができるものであればよい。ここで、アルカリ金属化合物としては、例えば、リチウム、ナトリウム、カリウム、ルビジウムもしくはセシウムの炭酸塩、または、炭酸水素塩もしくは水酸化物などを挙げることができる。アルカリ金属化合物としては、ナトリウムまたはカリウムの化合物が好ましく、また、アルカリ金属の炭酸塩が好ましい。アルカリ金属化合物としては、炭酸ナトリウムおよび炭酸カリウムが、より好ましい。これらのアルカリ金属化合物は、１種のみを用いてもよく、場合に応じて２種以上を組み合わせて用いてもよい。アルカリ金属化合物の使用量は、使用する芳香族ジヒドロキシ化合物１当量に対して、１．０１〜２．５当量の範囲に選定するのが適当である。なお、芳香族ジヒドロキシ化合物およびアルカリ金属炭酸塩は、いずれも１モルが２当量に相当し、アルカリ金属炭酸水素塩および水酸化物は、それぞれ、１モルが１当量に相当する。
【００２７】
本実施形態の連続製造方法において、アルカリ金属化合物を水性混合物、すなわち流動性がある水との混合物として連続製造装置内に供給する。非水溶性である原料は重合溶媒との混合物として、前記水性混合物とは別に連続製造装置内に供給してもよい。水性混合物は後述するモノマー等の原料を含んでいてもよい。従来の方法に基づけば、アルカリ金属化合物を水性混合物として供給すると、重合系に水が含まれるため反応が阻害されると考えられていた。しかしながら、本発明者らによって、上述の連続製造装置を用いた連続製造方法では、水を含んでいても反応が阻害されることなく重合が進行することが見出された。そして、アルカリ金属化合物を水性混合物として供給することにより、連続製造装置の配管の閉塞および連続製造装置内での原料等の固化を抑制することができる。さらに、水性混合物を、非水溶性である原料の一部と重合溶媒との混合物とは別に連続製造装置内に供給することにより、配管の閉塞をより抑制することができる。水性混合物として、例えば、水性スラリー及び水溶液等が挙げられ、水溶液が好ましい。
【００２８】
（原料）
原料の例として、芳香族ポリエーテルのモノマーである芳香族ジハロゲン化合物および芳香族ジヒドロキシ化合物等が挙げられる。
【００２９】
連続製造方法において原料は液状で供給されるが、定量性および送液性の点で、重合溶媒中に溶解する溶液の形態で連続製造装置内に供給することが好ましい。本明細書において、液状とは、溶液、分散液またはスラリー状を示す。また、溶液とは、溶媒に固体が均一な状態で溶解している状態を示す。溶媒として、水等の水性溶媒、有機溶媒、またはこれらの混合物であってもよい。
【００３０】
原料を溶液の形態で供給するとき、重合溶媒と原料との溶液に水を含む場合には、少なくともその一部を脱水してから連続製造装置内に供給してもよい。
【００３１】
≪ＰＡＥＫの原料≫
製造される芳香族ポリエーテルがＰＡＥＫの場合、例えば、特公昭６１−１０４８６号公報、特開平７−１３８３６０号公報、国際公開第２００３／０５０１６３号、特開２０１０−７０６５７号公報および特表２０１４−５３２１０９号公報等に記載される原料を用いて製造することができる。
【００３２】
芳香族ジハロゲン化合物としては、例えば、４，４’−ジフルオロベンゾフェノンおよび４，４’−ジクロロベンゾフェノン等の、芳香族一分子中に芳香環と、ケトン基（−ＣＯ−）と、２個のハロゲン基とを有する芳香族ジハライド化合物（例えば、ジハロゲン化ベンゾフェノン）を例示することができるが、これらに限定されない。
【００３３】
芳香族ジヒドロキシ化合物としては、例えば、１，３−ジヒドロキシベンゼン（レゾルシン）、１，４−ジヒドロキシベンゼン（ハイドロキノン）、４，４’−ジヒドロキシビフェニル（４，４’−ビフェノール）、４，４’−ジヒドロキシターフェニル、２，６−ジヒドロキシナフタレン、１，４−ジヒドロキシナフタレン、４，４’−ジヒドロキシジフェニルエーテル、４，４’−ジヒドロキシジフェニルスルホン、４，４’−ジヒドロキシベンゾフェノンおよび４，４’−テトラフェニルビスフェノールなどを例示することができるが、これらに限定されるものではなく、これらの他にも例えばビスフェノールＡ等の各種のジフェノール類が使用可能である。
【００３４】
また、一分子中に芳香環と、ケトン基（−ＣＯ−）と、ハロゲン基と、水酸基と、を有する化合物についても同様の重縮合反応を行うことができる。この反応に用いることのできる化合物としては、例えば、４−ヒドロキシ−４'−フルオロベンゾフェノン、４−ヒドロキシ−４'−クロロベンゾフェノンなどの化合物が挙げられる。
【００３５】
製造される芳香族ポリエーテルがＰＡＥＫの場合、芳香族ジハロゲン化合物は重合溶媒と混合して連続製造装置内に供給することが好ましい。また、アルカリ金属化合物および芳香族ジヒドロキシ化合物を水と混合して、水溶液等の水性混合物として供給することが好ましい。これは、アルカリ金属化合物と芳香族ジヒドロキシ化合物との中和反応によって、芳香族ジヒドロキシ化合物の重合反応活性が上昇するからである。それにより、連続製造装置内に投入後に速やかに芳香族ジハロゲン化合物との反応が開始され、高分子量のＰＡＥＫを得ることができる。また、アルカリ金属化合物と芳香族ジヒドロキシ化合物を水と混合して、水溶液等の水性混合物として供給することにより、連続製造装置内でアルカリ金属化合物が塊状に析出せず、連続製造装置への負荷を抑制することができる。
【００３６】
≪ＰＡＳＦの原料≫
製造される芳香族ポリエーテルがＰＡＳＦの場合、例えば、特開２０１３−１５９６４１号公報に記載される原料を用いて製造することができる。
【００３７】
芳香族ジハロゲン化合物としては、例えば、ビス（４−クロロフェニル）スルホン（ジクロロジフェニルスルホンとも表記）および４，４’−ビス（４−クロロフェニルスルホニル）ビフェニル等の芳香族ジハロゲノスルホン化合物が挙げられる。芳香族ジハロゲノスルホン化合物は、一分子中に芳香環と、スルホニル基（−ＳＯ２−）と、２個のハロゲン基とを有する化合物であればよい。
【００３８】
芳香族ジヒドロキシ化合物としては、例えば、ビス（４−ヒドロキシフェニル）スルホン、ビス（４−ヒドロキシ−３，５−ジメチルフェニル）スルホンおよびビス（４−ヒドロキシ−３−フェニルフェニル）スルホン、２，２−ビス（４−ヒドロキシフェニル）プロパン、２，２−ビス（４−ヒドロキシフェニル）ヘキサフルオロプロパン、ビス（４−ヒドロキシフェニル）スルフィド、ビス（４−ヒドロキシ−３−メチルフェニル）スルフィドおよびビス（４−ヒドロキシフェニル）エーテル、ヒドロキノン、レゾルシン、カテコール、フェニルヒドロキノン、４，４’−ジヒドロキシビフェニル、２，２’−ジヒドロキシビフェニル、３，５，３’，５’−テトラメチル−４，４’−ジヒドロキシビフェニル、２，２’−ジフェニル−４，４’−ジヒドロキシビフェニルおよび４，４’−ジヒドロキシ−ｐ−クオターフェニルが挙げられる。芳香族ジヒドロキシ化合物は、一分子中に芳香環と、２個のヒドロキシル基とを有する化合物であればよい。本実施形態においては、芳香族ジハロゲノスルホン化合物および芳香族ジヒドロキシ化合物の全部または一部に代えて、４−ヒドロキシ−４’−（４−クロロフェニルスルホニル）ビフェニル等の、分子中にハロゲノ基およびヒドロキシル基を有する化合物を用いることもできる。
【００３９】
また、一分子中に芳香環と、スルホニル基（−ＳＯ２−）と、ハロゲン基と、水酸基とを有する化合物についても、同様の重縮合反応を行うことができる。この反応に用いることのできる化合物としては、例えば、４−（４−フルオロベンゼンスルホニル）フェノール、４−（４−クロロベンゼンスルホニル）フェノールなどの化合物が挙げられる。
【００４０】
≪ＰＡＥＮの原料≫
製造される芳香族ポリエーテルがＰＡＥＮの場合、例えば、特開平７−１３８３６０号公報に記載される原料を用いて製造することができる。
【００４１】
即ち、本発明におけるＰＡＥＮは、従来公知の原料モノマーとして芳香族ジハライド化合物と芳香族ジヒドロキシ化合物を用い、重合溶媒中、これらを該芳香族ジヒドロキシ化合物とフェノラート型の塩を形成可能な塩基性のアルカリ金属化合物であるアルカリ金属炭酸塩、アルカリ金属炭酸水素塩またはアルカリ金属水酸化物と共に脱塩重縮合することによって製造する。
【００４２】
芳香族ジハライド化合物としては、例えば、２，６−ジフルオロベンゾニトリル、２，６−ジクロロベンゾニトリル、２，４−ジフルオロベンゾニトリル、２，４−ジクロロベンゾニトリルなどを例示することができるが、これらに限定されるものではない。
【００４３】
芳香族ジヒドロキシ化合物としては、上記ＰＡＥＫの原料で挙げたものを用いることができる。
【００４４】
また、一分子中にニトリル基（−ＣＮ）を有する芳香環と、ハロゲン基と水酸基とを有する化合物についても、同様の重縮合反応を行うことができる。この反応に用いることのできる化合物としては、例えば、２−ヒドロキシ−６−フルオロベンゾニトリル、２−ヒドロキシ−６−クロロベンゾニトリル、２−ヒドロキシ−４−フルオロベンゾニトリル、２−ヒドロキシ−４−クロロベンゾニトリルなどの化合物が挙げられる。
【００４５】
国際公開第２０１７／１７９３２７号および国際公開第２０１８／１５９２２０号に開示されている連続製造装置の原料供給ラインは３つである。本実施形態においては、アルカリ金属化合物の水溶液を供給するラインと、および、それとは別の、原料を供給するラインとを含む、少なくとも２つの供給ラインからアルカリ金属化合物の水溶液および原料を供給することが好ましい。
【００４６】
本実施形態において、連続製造装置内に供給される、重合溶媒、アルカリ金属化合物、および原料の供給量は、連続製造装置の容積および意図する生産量等により、適宜変更することができる。
【００４７】
本実施形態においては、目的とする芳香族ポリエーテルの種類に応じて、芳香族ジハロゲン化合物、芳香族ジヒドロキシ化合物およびハロゲン基と水酸基とを有する芳香族化合物は、いずれも、１種のみを用いてもよく、２種以上を組み合わせて用いてもよい。
【００４８】
本実施形態において、水酸基とハロゲン基とのモル比は重合度を決める重要な因子である。水酸基とハロゲン基とのモル比は、水酸基：ハロゲン基＝０.８〜１.２：１.２〜０.８の範囲であることが好ましく、水酸基：ハロゲン基＝０.９〜１.１：１.１〜０.９の範囲であることがより好ましい。
【００４９】
本実施形態において、連続製造装置内に供給される、芳香族ジハロゲン化合物１モルに対する芳香族ジヒドロキシ化合物のモル数は、０．９０〜１．１０が好ましく、０．９２〜１．０８がより好ましく、０．９４〜１．０６がさらに好ましい。
【００５０】
本実施形態においては、重縮合反応させるときに、価数がｎ（ｎは１以上の整数である）の塩基を１種以上配合し、芳香族ジヒドロキシ化合物１モルに対する塩基のモル数を、塩基の種類ごとにｎ／２倍した値の合計値が、好ましくは０．９５〜１．１５、より好ましくは１．００〜１．１０となるように調整するとよい。ｎは、例えば、塩基が炭酸ナトリウムの場合には２であり、塩基が炭酸水素ナトリウムまたは水酸化ナトリウムの場合には１である。
【００５１】
〔重合工程〕
重合工程では、少なくとも一以上の反応槽において、重合溶媒中で重合反応を行うことにより、反応混合物を形成させる。本実施形態の連続製造方法で行われる重合反応は、典型的には芳香族求核置換反応による脱塩重縮合反応である。
【００５２】
本実施形態の連続製造方法で得られる芳香族ポリエーテルがＰＡＥＫまたはＰＡＥＮである場合、重合温度は、１００℃超、３２０℃以下であることが好ましく、１５０℃以上、３００℃以下であることがより好ましく、１７０℃以上、２８０℃以下であることがさらに好ましい。本実施形態の連続製造方法で得られる芳香族ポリエーテルがＰＡＳＦである場合、重合温度は、１００℃超、２９０℃以下であることが好ましく、１５０℃以上、２７０℃以下であることがより好ましく、１７０℃以上、２５０℃以下であることがさらに好ましい。重合温度は加圧条件下での温度である。
【００５３】
また、重合反応は、ゲージ圧が０ＭＰａを上回り、１．０ＭＰａ以下、好ましくは０．７ＭＰａ以下、より好ましくは０．５ＭＰａ以下で行うことが好ましい。重合反応を促進させる点等で、連続製造装置の各反応槽の圧力は、均一になっていることが好ましい。
【００５４】
少なくとも一以上の反応槽における反応混合物のｐＨは、高分子量の芳香族ポリエーテルが得られる点およびアルカリ金属化合物の析出抑制の点等、９以上１２．５以下が好ましく、９．５以上１２以下がより好ましく、１０以上１１．５以下がさらに好ましい。ｐＨの調整は例えば、アルカリ金属化合物の使用量を変更することによって調整することができ、また、アルカリ金属化合物の水溶液に、水酸化ナトリウムおよび水酸化カリウム等の強塩基を添加することによって調整することができる。
【００５５】
（ｐＨの測定方法）
反応混合物１ｇに水を加えて１０ｇに希釈した後、ｐＨ計を用いて、２３℃においてｐＨを測定する。
【００５６】
また、少なくとも１つの前記反応槽において、前記反応混合物が重量平均分子量２，０００以上５０，０００以下である前記芳香族ポリエーテルを含み、該少なくとも１つの前記反応槽の少なくとも１つにおける前記反応混合物のｐＨが９以上１２．５以下であることが好ましく、９．５以上１２以下がより好ましく、１０以上１１．５以下がさらに好ましい。すなわち、重合反応中の芳香族ポリエーテルを含む反応混合物のｐＨが上記範囲内であると、高分子量の芳香族ポリエーテルが得られる。すべての反応槽において、ｐＨが上記範囲よりも低いと重合反応が進行せず、ｐＨが上記範囲よりも高いと好ましくない副反応が生じ、高分子量の芳香族ポリエーテルが得られない。
【００５７】
〔移動工程〕
移動工程では、各反応槽に、反応混合物を順次移動させる。すなわち、反応混合物は、重合反応を進行させながら、順次接続されている複数の反応槽を順次移動する。
【００５８】
〔その他の工程〕
本実施形態の連続製造方法は、供給工程、重合工程および移動工程以外に、その他の工程を含んでいてもよい。その他の工程の例として、反応混合物を回収する回収工程等が挙げられる。供給工程、重合工程、移動工程および回収工程を同時並行で行うことが好ましい。
【００５９】
反応混合物を回収するとき、重合溶媒に対する原料であるモノマーの質量比を制御することにより、スラリー状態で回収することが好ましい。当該モノマー／重合溶媒の質量比は、重合溶媒１００質量部に対して、原料モノマーが通常１〜２５質量部、好ましくは３〜２０質量部、さらに好ましくは５〜１５質量部である。原料モノマー／重合溶媒の質量比が上述の範囲になるように、重合反応途中から回収までに、好ましくは重合反応終了後から回収までに重合溶媒を供給してもよい。重合溶媒に対する当該モノマーの質量比を上述の範囲で制御することによって、反応混合物回収時における反応混合物の固化の問題を解消できる。また、得られる芳香族ポリエーテルの洗浄および重合溶媒等の回収またはリサイクルが容易となる。
【００６０】
〔まとめ〕
本実施形態に係る芳香族ポリエーテルの連続製造方法は、複数の反応槽が順次接続される連続製造装置内に、重合溶媒、アルカリ金属化合物および原料を供給する供給工程と、少なくとも一以上の前記反応槽において、前記重合溶媒中で重合反応を行うことにより、反応混合物を形成させる重合工程と、各反応槽に、前記反応混合物を順次移動させる移動工程と、を同時並行で行い、前記アルカリ金属化合物を水性混合物として供給する。
【００６１】
また、本実施形態に係る芳香族ポリエーテルの連続製造方法は、少なくとも前記アルカリ金属化合物を含む前記水性混合物が、前記原料の少なくとも一部と前記重合溶媒とからなる混合物とは別に前記連続製造装置内に供給されることが好ましい。
【００６２】
また、本実施形態に係る芳香族ポリエーテルの連続製造方法は、前記原料が前記重合溶媒中に溶解する溶液の形態であることが好ましい。
【００６３】
また、本実施形態に係る芳香族ポリエーテルの連続製造方法は、少なくとも一以上の前記反応槽における前記反応混合物のｐＨが９以上１２．５以下であることが好ましい。
【００６４】
また、本実施形態に係る芳香族ポリエーテルの連続製造方法は、少なくとも１つの前記反応槽において、前記反応混合物が重量平均分子量２，０００以上５０，０００以下である前記芳香族ポリエーテルを含み、該少なくとも１つの前記反応槽の少なくとも１つにおける前記反応混合物のｐＨが９以上１２．５以下であることが好ましい。
【００６５】
また、本実施形態に係る芳香族ポリエーテルの連続製造方法は、前記原料として、芳香族ジハロゲン化合物および芳香族ジヒドロキシ化合物を含むことが好ましい。
【００６６】
また、本実施形態に係る芳香族ポリエーテルの連続製造方法は、前記アルカリ金属化合物にアルカリ金属炭酸塩を含むことが好ましい。
【００６７】
また、本実施形態に係る芳香族ポリエーテルの連続製造方法は、前記芳香族ポリエーテルがポリアリールエーテルケトンであることが好ましい。
【００６８】
また、本実施形態に係る芳香族ポリエーテルの連続製造方法は、前記ポリアリールエーテルケトンがポリエーテルエーテルケトンであることが好ましい。
【００６９】
また、本実施形態に係る芳香族ポリエーテルの連続製造方法は、前記芳香族ポリエーテルが芳香族ポリスルホンであることが好ましい。
【００７０】
また、本実施形態に係る芳香族ポリエーテルの連続製造方法は、前記芳香族ポリスルホンが、ポリスルホン、ポリフェニルスルホン、またはポリエーテルスルホンであることが好ましい。
【００７１】
また、本実施形態に係る芳香族ポリエーテルの連続製造方法は、前記芳香族ポリエーテルがポリアリールエーテルケトンである場合、前記原料として、芳香族ジハロゲン化合物および芳香族ジヒドロキシ化合物を含み、前記アルカリ金属化合物および前記芳香族ジヒドロキシ化合物を水と混合し、前記水性混合物として供給することが好ましい。
【００７２】
また、本実施形態に係る芳香族ポリエーテルの連続製造方法において、前記連続製造装置は複数の反応槽を収容する収容室を備え、前記反応槽が順次接続され、前記反応槽は、前記収容室における気相を介して、互いに連通していることが好ましい。
【００７３】
以下に実施例を示し、本発明の実施の形態についてさらに詳しく説明する。もちろん、本発明の以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００７４】
〔実施例１〕ＰＥＥＫの製造
国際公開第２０１８／１５９２２０号の図１に示されるような、収容室が５枚の隔壁により仕切られて形成された６個の反応槽を有する連続製造装置を用いて重合反応を実施した。この連続製造装置は、隔壁が半円形であり、内径１０８ｍｍ×長さ３００ｍｍの寸法を有するＳＵＳ製反応装置である。【００７５】
この連続製造装置に、Ｎ−メチル−２−ピロリドン（ＮＭＰ）９５０ｇを仕込んだ。そして、窒素ガスを上流側から第５番目の隔壁の下流側より、０．１ＮＬ／ｍｉｎの流量で流しながら、収容室２の底部に設置した外部ヒーターにより上流側から１番目の隔壁と２番目の隔壁で区切られた部分、すなわち上流側から第２番目の反応槽の温度１を２３０℃、上流側から第５番目の反応槽の温度２を２６０℃、上流側から第６番目の反応槽の温度３を２６０℃に保持した。定常状態において、上流側から第１番目の反応槽の温度４は１９０℃、上流側から第４番目の反応槽の温度５は２５５℃であった。ＮＭＰと４，４’−ジフルオロベンゾフェノン（ＤＦＢＰ）との溶液を５．３ｇ／ｍｉｎで、および水とハイドロキノン（ＨＱ）と炭酸ナトリウムとの水溶液を９．２ｇ／ｍｉｎで、それぞれ別の供給ラインより定量ポンプを用いて連続的に６時間供給した。各溶液における成分の比はＮＭＰ：ＤＦＢＰ（重量比）＝１０６８．９６：２１３．４０、ＤＦＢＰ：ＨＱ（モル比）＝１．０１：１、ＨＱ：炭酸ナトリウム（モル比）＝１：１．１、水：ＨＱ（重量比）＝１９７５．６５：１０６．６２であった。【００７６】
同時に連続製造装置に接続させた蒸留装置を用いて、圧力調整弁によって圧力をゲージ圧０．３ＭＰａに制御しながら、連続的に、原料に含まれている水および反応で生成した水を連続製造装置から除去した。また、反応により生成する二酸化炭素ガスは、蒸留装置および貯水槽を経由して大気に放出した。【００７７】
また、第６番目の反応槽の下部から２６０℃のＮＭＰを６．０ｇ／ｍｉｎの流量で供給し、反応混合物を希釈（（ＤＦＢＰ＋ＨＱ）／（ＮＭＰ＋ＤＦＢＰ＋ＨＱ）＝１０質量％相当）することで、反応混合物をスラリー状で回収した。【００７８】
運転終了後に連続製造装置の内部を観察したところ、連続装置の配管に閉塞は見られず、すべての反応槽において、隔壁の溢流レベルまでの反応液の存在を確認した。【００７９】
反応混合物回収ラインおよび各反応槽から反応生成物であるＰＥＥＫを採取して分析した。当該反応混合物を５倍量の水に滴下して反応生成物を析出させてろ過した。さらにメタノールで洗浄後ろ過した。得られたケークを真空下において、６０℃で８時間乾燥し、ＰＥＥＫ粉体を得た。このＰＥＥＫ粉体の重量平均分子量は、Ｓｈｏｄｅｘのゲルパーミエーションクロマトグラフ（ＧＰＣ）ＧＰＣ−１０４を用いて、上述の条件で測定した。反応混合物回収ラインから採取したＰＥＥＫ粉体が６５，０００、第３番目の反応槽から採取したＰＥＥＫ粉体が１２，０００、第４番目の反応槽から採取したＰＥＥＫ粉体が２４，０００、第５番目の反応槽から採取したＰＥＥＫ粉体が４２，０００、第６番目の反応槽から採取したＰＥＥＫ粉体が６２，０００であった。また、各反応槽における反応液のｐＨは、佐藤計量器製作所製ｐＨ計ＳＫ−６４０ＰＨを用いて２３℃で測定し、第３番目の反応槽が１０．１、第４番目と第５番目の反応槽が９．８、第６番目の反応槽が９．０、反応混合物回収ラインから採取した反応混合物は９．７であった。なお、重量平均分子量は上記の方法で求めた。【００８０】
〔実施例２〕ＰＰＳＵの製造
実施例１で使用した装置と同様の連続製造装置に、Ｎ−メチル−２−ピロリドン（ＮＭＰ）９５０ｇを仕込んだ。窒素ガスを上流側から第５番目の隔壁の下流側より０．１ＮＬ／ｍｉｎの流量で流しながら、収容室２の底部に設置した外部ヒーターにより上流側から１番目の隔壁と２番目の隔壁で区切られた部分、すなわち上流側から第２番目の反応槽の温度１を２１０℃、上流側から第５番目の反応槽の温度２を２３０℃、上流側から第６番目の反応槽の温度３を２３０℃に保持した。定常状態において、上流側から第１番目の反応槽の温度４は１７０℃、上流側から第４番目の反応槽の温度５は２２５℃であった。ＮＭＰと４，４’−ジクロロジフェニルスルホン（ＤＣＤＰＳ）との溶液を２．２ｇ／ｍｉｎで、水とＮＭＰと４，４’−ビフェノールと水酸化ナトリウムと炭酸ナトリウムとの水溶液を６．５ｇ／ｍｉｎで、それぞれ別の供給ラインより定量ポンプを用いて連続的に７時間供給した。各溶液における成分の比はＮＭＰ：ＤＣＤＰＳ（重量比）＝３５２．４８：２０１．０１、ＤＣＤＰＳ：４，４’−ビフェノール（モル比）＝１．０１：１、４，４’−ビフェノール：水酸化ナトリウム：炭酸ナトリウム（モル比）＝１：１．８：０．１５、水：ＮＭＰ：４，４’−ビフェノール（重量比）＝１０２５．９０：４０７．７４：１２９．０６であった。【００８１】
同時に連続製造装置に接続させた蒸留装置を用いて、圧力調整弁によって圧力をゲージ圧０．１２ＭＰａに制御しながら、連続的に、原料に含まれている水および反応で生成した水を連続製造装置から除去した。また、反応により生成する二酸化炭素ガスは、蒸留装置および貯水槽を経由して大気に放出した。【００８２】
また、第６番目の反応槽の下部から２１０℃のＮＭＰを６．９ｇ／ｍｉｎの流量で供給し、反応混合物を希釈（（ＤＣＤＰＳ＋４，４’−ビフェノール）／（ＮＭＰ＋ＤＣＤＰＳ＋４，４’−ビフェノール）＝１０質量％相当）して回収した。【００８３】
反応混合物回収ラインから反応物を採取して分析した。当該反応混合物を５倍量の水に滴下して生成物を析出させろ過した後、更にメタノールで洗浄・ろ過し、得られたケークを真空下、６０℃で８時間乾燥し、ＰＰＳＵ粉体を得た。このＰＰＳＵ粉体のＧＰＣによるポリスチレン換算重量平均分子量Ｍｗは３６，０００であった。第３番目の反応槽から採取したＰＰＳＵ粉体が１０，０００、第４番目の反応槽から採取したＰＰＳＵ粉体が２０，０００、第５番目の反応槽から採取したＰＰＳＵ粉体が３７，０００、第６番目の反応槽から採取したＰＰＳＵ粉体が３９，０００であった。また、各反応槽における反応液のｐＨは、佐藤計量器製作所製ｐＨ計ＳＫ−６４０ＰＨを用いて２３℃で測定し、第３番目の反応槽が１０．１、第４番目から第５番目の反応槽が１０．３、第６番目の反応槽が９．６、反応混合物回収ラインから採取した反応混合物は７．８であった。【００８４】
〔実施例３〕ＰＥＳの製造
実施例１で使用した装置と同様の連続製造装置に、Ｎ−メチル−２−ピロリドン（ＮＭＰ）９５０ｇを仕込んだ。窒素ガスを上流側から第５番目の隔壁の下流側より０．１ＮＬ／ｍｉｎの流量で流しながら、収容室２の底部に設置した外部ヒーターにより上流側から２番目の隔壁と３番目の隔壁で区切られた部分、すなわち上流側から第３番目の反応槽の温度１を２００℃、上流側から第５番目の反応槽の温度２を２２０℃、上流側から第６番目の反応槽の温度３を２２０℃に保持した。定常状態において、上流側から第１番目の反応槽の温度４は１５０℃、上流側から第４番目の反応槽の温度５は２１５℃であった。ＮＭＰと４，４’−ジクロロジフェニルスルホン（ＤＣＤＰＳ）との溶液を３．５ｇ／ｍｉｎで、水と４，４’−ジヒドロキシジフェニルスルホン（ビスフェノールＳ）と水酸化ナトリウムとの水溶液を６．４ｇ／ｍｉｎで、それぞれ別の供給ラインより定量ポンプを用いて連続的に１１時間供給した。各溶液における成分の比はＮＭＰ：ＤＣＤＰＳ（重量比）＝７６０．２２：２０１．０１、ＤＣＤＰＳ：ビスビフェノールＳ（モル比）＝１：１、ビスフェノールＳ：水酸化ナトリウム（モル比）＝１：２、水：ビスフェノールＳ（重量比）＝１５４７．２３：１７５．１９であった。【００８５】
同時に連続製造装置に接続させた蒸留装置を用いて、圧力調整弁によって圧力をゲージ圧０．１ＭＰａに制御しながら、連続的に、原料に含まれている水および反応で生成した水を連続製造装置から除去した。また、反応により生成する二酸化炭素ガスは、蒸留装置および貯水槽を経由して大気に放出した。【００８６】
反応混合物回収ラインから反応物を採取して分析した。当該反応混合物を５倍量の水に滴下して生成物を析出させろ過した後、更にメタノールで洗浄・ろ過し、得られたケークを真空下、６０℃で８時間乾燥し、ＰＥＳ粉体を得た。このＰＥＳ粉体のＧＰＣによるポリスチレン換算重量平均分子量Ｍｗは１４，０００であった。第３番目の反応槽から採取したＰＥＳ粉体が５，０００、第４番目の反応槽から採取したＰＥＳ粉体が５，０００、第５番目の反応槽から採取したＰＥＳ粉体が６，０００、第６番目の反応槽から採取したＰＥＳ粉体が１４，０００であった。また、各反応槽における反応液のｐＨは、佐藤計量器製作所製ｐＨ計ＳＫ−６４０ＰＨを用いて２３℃で測定し、第３番目の反応槽が１１．０、第４番目の反応槽が１１．１、第５番目の反応槽が１１．０、第６番目の反応槽が１０．１、反応混合物回収ラインから採取した反応混合物は１０．２であった。【００８７】
〔実施例４〕ＰＰＳＵの製造
実施例１で使用した装置と同様の連続製造装置に、Ｎ−メチル−２−ピロリドン（ＮＭＰ）９５０ｇを仕込んだ。窒素ガスを上流側から第５番目の隔壁の下流側より０．１ＮＬ／ｍｉｎの流量で流しながら、収容室２の底部に設置した外部ヒーターにより上流側から２番目の隔壁と３番目の隔壁で区切られた部分、すなわち上流側から第３番目の反応槽の温度１を２００℃、上流側から第５番目の反応槽の温度２を２１０℃、上流側から第６番目の反応槽の温度３を２１０℃に保持した。定常状態において、上流側から第１番目の反応槽の温度４は１７０℃、上流側から第２番目の反応槽の温度５は１９０℃、上流側から第４番目の反応槽の温度６は２０５℃であった。ＮＭＰと４，４’−ジクロロジフェニルスルホン（ＤＣＤＰＳ）および４，４’−ビフェノールとの溶液を４．３ｇ／ｍｉｎで、水と水酸化ナトリウムと炭酸ナトリウムとの水溶液を１．２ｇ／ｍｉｎで、それぞれ別の供給ラインより定量ポンプを用いて連続的に７時間供給した。各溶液における成分の比はＮＭＰ：ＤＣＤＰＳ：４，４’−ビフェノール（重量比）＝７６０．２２：１２９．０６：２０１．０１、ＤＣＤＰＳ：４，４’−ビフェノール（モル比）＝１．０１：１、４，４’−ビフェノール：水酸化ナトリウム：炭酸ナトリウム（モル比）＝１：１．８：０．１５、水：水酸化ナトリウム：炭酸ナトリウム（重量比）＝２４３．６９：４９．９０：１１．０２であった。【００８８】
同時に連続製造装置に接続させた蒸留装置を用いて、圧力調整弁によって圧力をゲージ圧０．０６ＭＰａに制御しながら、連続的に、原料に含まれている水および反応で生成した水を連続製造装置から除去した。また、反応により生成する二酸化炭素ガスは、蒸留装置および貯水槽を経由して大気に放出した。【００８９】
また、第６番目の反応槽の下部から２１０℃のＮＭＰを６．９ｇ／ｍｉｎの流量で供給し、反応混合物を希釈（（ＤＣＤＰＳ＋４，４’−ビフェノール）／（ＮＭＰ＋ＤＣＤＰＳ＋４，４’−ビフェノール）＝１０質量％相当）して回収した。【００９０】
反応混合物回収ラインから反応物を採取して分析した。当該反応混合物を５倍量の水に滴下して生成物を析出させろ過した後、更にメタノールで洗浄・ろ過し、得られたケークを真空下、６０℃で８時間乾燥し、ＰＰＳＵ粉体を得た。このＰＰＳＵ粉体のＧＰＣによるポリスチレン換算重量平均分子量Ｍｗは１１，０００であった。第３番目の反応槽から採取したＰＰＳＵ粉体が７，０００、第４番目の反応槽から採取したＰＰＳＵ粉体が１０，０００、第５番目の反応槽から採取したＰＰＳＵ粉体が１３，０００、第６番目の反応槽から採取したＰＰＳＵ粉体が１４，０００であった。また、各反応槽における反応液のｐＨは、佐藤計量器製作所製ｐＨ計ＳＫ−６４０ＰＨを用いて２３℃で測定し、第３番目の反応槽が１０．２、第４番目から第５番目の反応槽が１０．５、第６番目の反応槽が１０．０、反応混合物回収ラインから採取した反応混合物は１０．０であった。【００９１】
〔比較例１〕ＰＥＥＫの製造
実施例１で使用した装置と同様の連続製造装置に、Ｎ−メチル−２−ピロリドン（ＮＭＰ）９５０ｇを仕込んだ。窒素ガスを上流側から第５番目の隔壁の下流側より０．１ＮＬ／ｍｉｎの流量で流しながら、収容室２の底部に設置した外部ヒーターにより上流側から１番目の隔壁と２番目の隔壁で区切られた部分、すなわち上流側から第２番目の反応槽の温度１を２３０℃、上流側から第５番目の反応槽の温度２を２６０℃、上流側から第６番目の反応槽の温度３を２６０℃に保持した。定常状態において、上流側から第１番目の反応槽の温度４は１９０℃、上流側から第４番目の反応槽の温度５は２５５℃であった。２番目の隔壁とで区切られた部分、すなわち上流側から第２番目の反応槽の温度１を２２０℃に、３番目の隔壁と４番目の隔壁とで区切られた部分、すなわち上流側から第４番目の反応槽の温度２を２６０℃に、上流側から５番目の隔壁と収容室２の側壁とで区切られた部分、すなわち上流側から第６番目の反応槽の温度３を２６０℃に保持した。各供給ラインより定量ポンプを用いて、ＮＭＰと、４，４’−ジフルオロベンゾフェノン（ＤＦＢＰ）と、ハイドロキノン（ＨＱ）と、炭酸カリウムとを一つの分散液にして、即ち一つの原料供給ラインから６．４ｇ／ｍｉｎ（ＮＭＰ：ＤＦＢＰ（重量比）＝７１１．３０：１４２．００、ＤＦＢＰ：ＨＱ（モル比）＝１．０１：１、ＨＱ：炭酸カリウム（モル比）＝１：１．１）の流量にてスターラーで撹拌しながら連続的に原料を供給した。【００９２】
なお、溶液中の平均粒子径９５μｍ以上である炭酸カリウムを、供給前にホモジナイザーを用いて約１０，０００ｒｐｍ／ｍｉｎでスラリー状に粉砕（平均粒子径９５μｍ以下）した。【００９３】
同時に連続製造装置に接続した蒸留装置を用いて、圧力調整弁によって圧力をゲージ圧０．３ＭＰａに制御しながら、連続的に、反応で生成した水を連続製造装置から除去した。また、反応により生成する二酸化炭素ガスは、蒸留装置および貯水槽を経由して大気に放出した。【００９４】
また、第６番目の反応槽の下部から２６０℃のＮＭＰを６．０ｇ／ｍｉｎの流量で供給し、反応混合物を希釈（（ＤＦＢＰ＋ＨＱ）／（ＤＦＢＰ＋ＨＱ＋ＮＭＰ）＝１０質量％相当）した。【００９５】
供給開始から１５分後に供給ライン中で閉塞が生じた。閉塞を解消させた後も、供給再開から５分から３０分後に閉塞が断続的に生じ、運転を継続することができなかった。供給開始から１５分後に閉塞が生じたため、反応混合物はほとんど生成されなかった。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
複数の反応槽が順次接続される連続製造装置内に、重合溶媒、アルカリ金属化合物および原料を供給する供給工程と、
少なくとも一以上の前記反応槽において、前記重合溶媒中で重合反応を行うことにより、反応混合物を形成させる重合工程と、
各反応槽に、前記反応混合物を順次移動させる移動工程と、を同時並行で行い、
前記アルカリ金属化合物は水性混合物であり、前記原料の少なくとも一部と前記重合溶媒とからなる混合物とは別に前記連続製造装置内に供給する、芳香族ポリエーテルの連続製造方法。
【請求項２】
前記原料が前記重合溶媒中に溶解する溶液の形態である、請求項１に記載の連続製造方法。
【請求項３】
少なくとも一以上の前記反応槽における前記反応混合物のｐＨが９以上１２．５以下である請求項１または２に記載の連続製造方法。
【請求項４】
少なくとも１つの前記反応槽において、前記反応混合物が重量平均分子量２，０００以上５０，０００以下である前記芳香族ポリエーテルを含み、該少なくとも１つの前記反応槽の少なくとも１つにおける前記反応混合物のｐＨが９以上１２．５以下である、請求項１〜３のいずれか１項に記載の連続製造方法。
【請求項５】
前記原料として、芳香族ジハロゲン化合物および芳香族ジヒドロキシ化合物を含む、請求項１〜４のいずれか１項に記載の連続製造方法。
【請求項６】
前記アルカリ金属化合物にアルカリ金属炭酸塩を含む、請求項１〜５のいずれか１項に記載の連続製造方法。
【請求項７】
前記芳香族ポリエーテルがポリアリールエーテルケトンである、請求項１〜６のいずれか１項に記載の連続製造方法。
【請求項８】
前記ポリアリールエーテルケトンがポリエーテルエーテルケトンである、請求項７に記載の連続製造方法。
【請求項９】
前記芳香族ポリエーテルが芳香族ポリスルホンである、請求項１〜６のいずれか１項に記載の連続製造方法。
【請求項１０】
前記芳香族ポリスルホンが、ポリスルホン、ポリフェニルスルホン、またはポリエーテルスルホンである、請求項９に記載の連続製造方法。
【請求項１１】
前記原料として、芳香族ジハロゲン化合物および芳香族ジヒドロキシ化合物を含み、前記アルカリ金属化合物および前記芳香族ジヒドロキシ化合物を水と混合し、前記水性混合物として供給する、請求項７または８に記載の連続製造方法。
【請求項１２】
前記連続製造装置は複数の反応槽を収容する収容室を備え、
前記反応槽が順次接続され、
前記反応槽は、前記収容室における気相を介して、互いに連通している、請求項１〜１１のいずれか１項に記載の連続製造方法。
【国際調査報告】
2020145017.tif 000002
2020145017.tif 000003
2020145017.tif 000004
2020145017.tif 000005